(57)【要約】【課題】  高強度のコークスを製造するべく石炭の特性である流動性を向上するにあたり、改質剤として固体の粉体を使用し、且つ、石炭の改質工程とコークス製造工程とを同時に行うことのできる、簡単で効率的な石炭の改質方法を提供する。【解決手段】  本発明の石炭の改質方法は、コークス用原料として用いる石炭にフェノチアジンやカルバゾールなどの芳香環を有する１級もしくは２級のアミン系化合物を添加し、石炭の流動性（最高流動度（ＭＦ））を向上させる。具体的には、石炭とフェノチアジンやカルバゾールなどの芳香環を有する１級もしくは２級のアミン系化合物とを混合し、該アミン系化合物の混合された石炭を乾留することによって石炭の流動性を向上させる。【選択図】            図１
2014043545.tif 000002
【特許請求の範囲】
【請求項１】
コークス用原料として用いる石炭に、芳香環を有する１級もしくは２級のアミン系化合物を添加し、石炭の流動性を向上させることを特徴とする、石炭の改質方法。
【請求項２】
前記石炭と前記芳香環を有する１級もしくは２級のアミン系化合物とを混合し、芳香環を有する１級もしくは２級のアミン系化合物の混合された石炭を乾留することを特徴とする、請求項１に記載の石炭の改質方法。
【請求項３】
前記芳香環を有する１級もしくは２級のアミン系化合物が、フェノチアジン及び／またはカルバゾールであることを特徴とする、請求項１または請求項２に記載の石炭の改質方法。
【請求項４】
前記コークスは高炉用コークスであることを特徴とする、請求項１ないし請求項３の何れか１項に記載の石炭の改質方法。
【請求項５】
請求項１ないし請求項４の何れか１項に記載の石炭の改質方法を用いてコークスを製造することを特徴とする、コークスの製造方法。
【発明の詳細な説明】
【技術分野】
【０００１】
本発明は、製鉄原料などとして用いるコークスの原料である石炭の改質方法に関し、特に、強度の高い高炉用コークスを製造するための配合炭などの石炭の改質方法に関し、また、この石炭の改質方法を利用したコークスの製造方法に関する。
【背景技術】
【０００２】
高炉用コークスは、高炉内において、還元材、熱源、そして通気性を保つための支持材として用いられている。このような役割を担う高炉用コークスは、高炉内に装入された際に粉化すると高炉の通気性を悪化させるので、それを防止するために高い強度を有することが要求されている。そこで、コークス原料である石炭の事前処理方法を工夫することによって高い強度のコークスを製造する技術が各種検討されている。その一例として、コークス炉に装入する前の石炭の粒度分布の適正化、すなわち、粒径３ｍｍ以下の粒子の割合が７０〜９０質量％になるように粒度分布を調整することによってコークス強度を制御する方法などが知られている。
【０００３】
また、高炉用コークスを製造する際には、通常、複数の銘柄の石炭を混合した配合炭を用いており、そのため従来から、配合炭を原料として製造されるコークスの強度推定法が検討されてきた。そのなかで、特に、「基質強度と流動性を指標としたコークス強度推定法」による方法が一般的に行われている。この方法は、石炭の性状として、ビトリニット平均反射率（Ｒｏの平均値）とギーセラープラストメーターの最高流動度（ＭＦ）との２つの指標をパラメータとしてコークス強度を推定する方法である。
【０００４】
すなわち、石炭を乾留してコークスを製造する際の因子として、石炭の石炭化度を示すビトリニット平均反射率（Ｒｏ）と、石炭の粘結性を示す最高流動度（ＭＦ）との２つの特性を組み合わせ、この２つの特性の組み合わせに基づいて、製造されるコークスの強度を推定するという方法である。つまり、製造されるコークスの強度を確保するために、配合炭のビトリニット平均反射率（Ｒｏ）及び最高流動度（ＭＦ）が所定の範囲になるように原料炭を配合するという方法である。尚、石炭の流動性を示す最高流動度（ＭＦ）は、試験方法の特性から試験用攪拌棒の回転数（ddpm）またはその対数値（logＭＦ＝log[ddpm]）で表されている。ここで、「ddpm」はDial Division per Minuteの略である。
【０００５】
配合炭の最高流動度の具体的な数値としては、配合炭の最高流動度の対数値（logＭＦ）、つまり、混合する各原料炭の最高流動度の対数値（logＭＦ）の加重平均値が１〜４の範囲内になるように、好ましくは２．０〜３．５の範囲内になるように、各種石炭が配合されているのが一般的である。但し、配合炭の最適な最高流動度（logＭＦ）の範囲は、使用するコークス炉の特性や製造条件ごとに異なるので、上記の範囲を外れる場合も発生する。
【０００６】
例えば、非特許文献１には、高強度のコークスを製造するためには、流動性が非常に重要な要因であることが示されている。更には、高強度のコークスを製造するためには、数種の銘柄を組み合わせて、配合炭の最高流動度（ＭＦ）を適正化することが重要であり、配合炭の流動性が不足しているとコークス強度が低下することが記載されている。
【０００７】
高炉用コークスは、良質粘結炭（強粘結炭）と、この良質粘結炭に比べて安価である非微粘結炭とを混合・配合して製造されているが、近年、高炉用コークス製造のために有利である良質粘結炭が世界的に不足している。非微粘結炭を良質粘結炭と同等或いは類似の特性に改質できれば、良質粘結炭の不足を補うことが可能となるのみならず、コークスの製造コストを低減することが可能となる。そこで、粘結性の低い石炭（非微粘結炭）を使用して、強度の高いコークスを製造する技術開発が進められている。
【０００８】
例えば、特許文献１には、粘結性の低い石炭の改質及び利用方法として、非微粘結炭を良質粘結炭に比べてより細かく粉砕したのち、乾燥し、タール、重質油、ピッチ類などのバインダーを混練して擬似粒子化する原料炭の事前処理方法が提案されている。特許文献２には、タール重質留分を原料炭に添加して混合し、このタール重質留分が混合された原料炭を乾留し、高強度のコークスを製造する方法が提案されている。
【０００９】
特許文献３には、熱間強度の高いコークスの表面に、湿式担持法によりガス化反応性向上効果を有する酸化物微粉末を担持させ、コークスのガス化反応性を向上させるコークス改質法が提案されている。特許文献４には、非粘結炭を非水素供与性溶剤と混合してスラリーとし、該スラリーを３００〜４２０℃に加熱して溶剤抽出を行い、加熱後の前記スラリーを液部と非液部とに分離し、液部から溶剤を分離して抽出炭を得るとともに、前記非液部から非抽出炭を得て、軟化流動性に優れた前記抽出炭をコークス用原料とする非粘結炭の改質方法が提案されている。また、特許文献５及び特許文献６には、多量の酸素原子を含む低品位炭を重質油類とともに所定温度で加熱し、低品位炭の表面に重質油類の分解生成物を付着させ、処理過程で水を多量に発生させることなく、効率良く低品位炭を人造粘結炭に改質する方法が記載されている。
【００１０】
ところで、非特許文献２には、石炭に各種プラスチックを混合し、そのときの石炭の粘結性及び流動性を調査した結果から、石炭にプラスチックを添加しても、プラスチック添加によって石炭の流動性が向上する効果は発現しないと報告されている。
【００１１】
尚、コークス製造業界において、良質粘結炭と非微粘結炭との境界は明確には定義付けられていない。しかしながら、上述のように、高炉用コークスを製造する際には、最高流動度（logＭＦ）が１〜４の範囲内になるように石炭を配合する場合が多いことを考慮すると、最高流動度（logＭＦ）が１．０以下の範囲に該当する石炭は、それ単独では高炉用コークスに不向きな低品位な石炭であるといえる。
【先行技術文献】
【特許文献】
【００１２】
【特許文献１】特開平１０−１８３１３６号公報
【特許文献２】特開平１１−４３６７５号公報
【特許文献３】特開２００３−８９８０８号公報
【特許文献４】特開２００６−７０１８２号公報
【特許文献５】特開２００９−１３２２１号公報
【特許文献６】特開２００９−１３２２２号公報
【非特許文献】
【００１３】
【非特許文献１】宮津隆ら、日本鋼管技報、67（1975）、p.125
【非特許文献２】野村誠治ら、日本エネルギー学会誌、81（2002）、p.728
【発明の概要】
【発明が解決しようとする課題】
【００１４】
低品位炭を改質し、改質した低品位炭を原料炭の一部または全部として高炉用コークスを製造する場合、生産性向上の観点から、低品位炭の改質工程とコークス製造工程とを同時に行うことが望ましい。また、石炭の改質剤として、石炭と同様な固体状物質、望ましくは粉体を石炭に配合または投入する方法が簡便である。低品位炭の改質工程としてコークス炉とは別の熱処理工程を経ることや、石炭或いはコークスに酸化物や金属粉末などを付与する工程を経ることは、コスト的にも不利となる。
【００１５】
この観点から上記従来技術を検証すると、特許文献１、４、５、６は、コークスを製造する前段階で石炭に事前処理を行う技術であり、特許文献３は、コークスの表面に酸化物微粉末を担持させる技術である。特許文献２は、タールを原料炭に添加して原料炭と混合する必要があり、単純な工程ではあるものの、液体のタールを改質剤として使用することから、専用の混合容器を用いた混合工程という事前処理が必要である。つまり、上記従来技術には、改善すべき点がある。非特許文献２は効果が見られないとしていることから論外である。
【００１６】
本発明はこのような事情に鑑みてなされたもので、その目的とするところは、高強度のコークスを製造するべく石炭の特性である流動性を向上させるにあたり、改質剤として固体の粉体を使用し、且つ、石炭の改質工程とコークス製造工程とを同時に行うことのできる、簡単で効率的な石炭の改質方法を提供することである。つまり、石炭の流動性を向上させる効果を有する固体の粉体を、コークス原料となる石炭または配合炭に添加し、石炭の流動性を向上させる方法を提供することである。また、この石炭の改質方法を用いて、高強度のコークスを製造する方法を提供することである。
【課題を解決するための手段】
【００１７】
上記課題を解決するための本発明の要旨は以下のとおりである。
［１］コークス用原料として用いる石炭に、芳香環を有する１級もしくは２級のアミン系化合物を添加し、石炭の流動性を向上させることを特徴とする、石炭の改質方法。
［２］前記石炭と前記芳香環を有する１級もしくは２級のアミン系化合物とを混合し、芳香環を有する１級もしくは２級のアミン系化合物の混合された石炭を乾留することを特徴とする、上記［１］に記載の石炭の改質方法。
［３］前記芳香環を有する１級もしくは２級のアミン系化合物が、フェノチアジン及び／またはカルバゾールであることを特徴とする、上記［１］または上記［２］に記載の石炭の改質方法。
［４］前記コークスは高炉用コークスであることを特徴とする、上記［１］ないし上記［３］の何れか１項に記載の石炭の改質方法。
［５］上記［１］ないし上記［４］の何れか１項に記載の石炭の改質方法を用いてコークスを製造することを特徴とする、コークスの製造方法。
【発明の効果】
【００１８】
本発明によれば、フェノチアジンやカルバゾールなどの芳香環を有する１級もしくは２級のアミン系化合物を石炭に添加するという簡単な方法で、コークス用原料として用いる石炭の流動性を、入手時とは異なる流動性つまり入手時に比べて最高流動度（ＭＦ）の高い特性を有する石炭に改質することが実現でき、しかも、コークス炉でコークスを製造する際に合わせて改質することも可能であり、従来に比較して簡単且つ効率的に石炭を改質することが実現される。この改質により、最高流動度（ＭＦ）の高い石炭を確保しているのと同様の効果が生じ、これにより、高強度コークスの製造に必要な複数銘柄の石炭配合時の配合設計の自由度を高めることが実現される。また、流動性の乏しい低品位な石炭を用いても、石炭が改質されることで、従来、高品位の石炭を使用して製造されていたコークスと同等品質のコークスを製造することができ、コークスの製造コストを削減することが達成される。
【図面の簡単な説明】
【００１９】
【図１】実施例におけるＡ炭での温度と流動度との関係を、フェノチアジンの添加の有無で比較して示す図である。
【図２】実施例におけるＢ炭での温度と流動度との関係を、フェノチアジンの添加の有無で比較して示す図である。
【図３】実施例におけるＣ炭での温度と流動度との関係を、芳香環を有する１級もしくは２級のアミン系化合物の一種であるカルバゾールの添加の有無で比較して示す図である。
【図４】実施例におけるＣ炭での温度と流動度との関係を、芳香環を有する１級もしくは２級のアミン系化合物の一種であるN-フェニル-1-ナフチルアミンの添加の有無で比較して示す図である。
【図５】フェノチアジンの添加量と最高流動度（ＭＦ）との関係を示す図である。
【図６】カルバゾールの添加量と最高流動度（ＭＦ）との関係を示す図である。
【図７】ハイドロキノンの添加量と最高流動度（ＭＦ）との関係を示す図である。
【発明を実施するための形態】
【００２０】
以下、本発明を詳細に説明する。
【００２１】
本発明者らは、高強度のコークスを得る上で必要となる、石炭の流動性を向上させること、つまりギーセラープラストメーターの最高流動度（ＭＦ）を高めることを目的として、種々の固体を石炭に添加して石炭を改質する方法を検討した。前述したように、ギーセラープラストメーターの最高流動度（ＭＦ）は、コークスの品質に影響を及ぼす石炭の重要特性の一つとして、一般的に採り上げられている。
【００２２】
石炭の流動性を向上させる研究は従来から行われてきたが、そのほとんどが、石炭に重質油、タール類、または、事前に石炭から各種溶媒などを用いて抽出した抽出液／抽出物を混練する方法であり、これらは、簡便な方法というにはほど遠く、且つ、専用の設備が必要であり、工程も複雑であった。更に、それに加えて、金属または金属酸化物などを石炭の表面に付与し、石炭を活性化させる方法を並行して行うことも検討されてきた。
【００２３】
一方、石炭に各種プラスチックを添加して流動性への影響を検討した非特許文献２においては、プラスチック添加による石炭の流動性向上効果は発現しないと報告されていた。
【００２４】
本発明者らは種々の化合物を用いて石炭の流動性向上効果の確認試験を行い、その結果、重質油、タール類、石炭からの抽出物などに代表される様々な物質の混合物からなる物質ではなく、過去の知見に反して、単一の化合物もしくは幾つかの単一化合物の組合せを石炭に添加することで、石炭の流動特性が改善することを見出した。具体的には、フェノチアジンやカルバゾールなどの芳香環を有する１級もしくは２級のアミン系化合物を石炭に添加することで、石炭の流動特性が改善することを見出した。
【００２５】
ここで、芳香環を有する１級もしくは２級のアミン系化合物とは、アンモニアの水素１つが置換されている構造に相当する１級アミン、もしくは、アンモニアの水素２つが置換されている構造に相当する２級アミンであり、更に、それら置換基が芳香環を含んだものを指す。芳香環としては、ベンゼン環、ナフタレン環などの芳香族性を有する環状構造を有するものを指す。
【００２６】
芳香環を有する１級もしくは２級のアミン系化合物であるフェノチアジン（phenothiazine）とは、化学式をＣ12Ｈ9ＮＳとし、融点が１８４℃で、常温では固体であり、沸点が３７１℃である。他の芳香環を有する１級もしくは２級のアミン系化合物の例として、カルバゾールの化学式はＣ12Ｈ9Ｎ、融点は２４６℃、N-フェニル-1-ナフチルアミンの化学式はＣ16Ｈ13Ｎ、融点は６０℃である。これらは常温では固体である。
【００２７】
一般に高炉用コークスの原料として供される石炭は加熱すると、３５０℃付近から軟化溶融を開始する。すなわち、一般に石炭の軟化溶融温度域は３５０℃以上であり、５５０℃以下の範囲で軟化溶融が進行する。軟化溶融時には、石炭の加熱分解反応が起こり、著しく質量が減少する。
【００２８】
フェノチアジン、カルバゾール、N-フェニル-1-ナフチルアミンは、酸化防止剤、高分子連鎖反応の抑制剤、禁止剤として知られている。本発明者らは、石炭にフェノチアジンなどの芳香環を有する１級もしくは２級のアミン系化合物を混合させると、前述した、フェノチアジンなどの芳香環を有する１級もしくは２級のアミン系化合物の特性によって、石炭の流動性が向上することを見出した。つまり、石炭とフェノチアジンなどの芳香環を有する１級もしくは２級のアミン系化合物とを混合し、乾留することで流動性が向上することを突き止めた。ここで、乾留とは、空気を遮断して固体有機物（フェノチアジン等）を強く加熱する操作である。
【００２９】
芳香環を有する１級もしくは２級のアミン系化合物の添加により、石炭の流動性が向上するメカニズムについて詳細には判明していないが、以下のように推察される。つまり、１級もしくは２級アミンは水素供与能を有するため、乾留過程、特に石炭の軟化溶融温度領域で水素を石炭分子に供与し、石炭分子の高分子化を一時的に抑制し、低分子状態を維持させる効果があるために、流動性を向上させると考えられる。更に、一般的な有機化合物は３００〜４００℃程度で分解もしくは揮発してしまうものが多いが、芳香環は熱的に比較的安定な構造であり、更に芳香環を有する化合物は比較的沸点が高くなるため、石炭の軟化溶融開始温度である３５０℃から４５０℃においても芳香環を有する化合物の一部は石炭内に残存し効果を発現することができると思われる。
【００３０】
以下、本発明に係るフェノチアジンなどの芳香環を有する１級もしくは２級のアミン系化合物の添加による石炭流動性の改善方法の実施形態例を説明する。
【００３１】
流動性改善対象の石炭を、粒径５．０ｍｍ以下（目開き寸法５．０ｍｍの篩いを通過した篩下）に粉砕し、好ましくは粒径５．０ｍｍ以下で且つそのうちの少なくとも７０質量％以上が粒径３．０ｍｍ以下（目開き寸法３．０ｍｍの篩いを通過した篩下）となるように粉砕し、この粉砕した石炭にフェノチアジンなどの芳香環を有する１級もしくは２級のアミン系化合物の粉末を混合する。その際、フェノチアジンとカルバゾールなど、芳香環を有する１級もしくは２級の複数のアミン系化合物を添加してもよい。
【００３２】
この石炭とフェノチアジンなどの芳香環を有する１級もしくは２級のアミン系化合物の粉末との混合物を、３５０℃以上の温度で乾留する。高炉コークス用石炭は３５０℃以上に加熱されると流動する現象が発現し、この流動性が、芳香環を有する１級もしくは２級のアミン系化合物の添加によって向上する。また、上記では、常温で石炭とフェノチアジンなどの芳香環を有する１級もしくは２級のアミン系化合物とを混合しているが、昇温した石炭中にフェノチアジンなどの芳香環を有する１級もしくは２級のアミン系化合物を添加しても構わない。
【００３３】
更に、複数の銘柄の石炭を混合した配合炭をコークス炉に装入してコークスを製造する際に、１種以上の或る銘柄の石炭にフェノチアジンやカルバゾールなどの１種もしくは２種以上の芳香環を有する１級もしくは２級のアミン系化合物の粉末を添加して混合し、この芳香環を有する１級もしくは２級のアミン系化合物粉末との混合物を、配合炭を構成する石炭としてコークスを製造してもよい。フェノチアジンなどの芳香環を有する１級もしくは２級のアミン系化合物の粉末と混合された石炭は、コークス炉での乾留時、加熱され昇熱する際にフェノチアジンなどの芳香環を有する１級もしくは２級のアミン系化合物によって流動性が改善され、他の銘柄の石炭と反応してコークスが製造される。
【００３４】
コークスを製造する際の乾留温度は、一般的に１０００〜１３００℃と高温であるが、フェノチアジンなどの芳香環を有する１級もしくは２級のアミン系化合物による流動性改善効果は３５０℃以上５５０℃以下の温度範囲で発現するものであり、コークス製造のための乾留時の昇熱過程で石炭は十分に改質される。石炭をコークスに乾留しないでフェノチアジンやカルバゾールなどの芳香環を有する１級もしくは２級のアミン系化合物による石炭の流動性向上のみを目的とする場合には、乾留温度は３５０〜５５０℃で十分である。また、この場合の乾留時間は、石炭の種類などによっても左右されるので、流動性を改善しようとする石炭の少量を用いた予備実験を行うことで、適宜決定することができる。
【００３５】
また、フェノチアジンなどの芳香環を有する１級もしくは２級のアミン系化合物の効果を阻害しない範囲で他の化合物がフェノチアジンなどの芳香環を有する１級もしくは２級のアミン系化合物に混合されたものを流動性改善剤として使用してもよく、更に、種類の異なる２種以上の、芳香環を有する１級もしくは２級のアミン系化合物を混合して使用してもよい。
【００３６】
本発明に係る石炭の改質方法において、改質の対象となる石炭は、限定されず、例えば、強粘結炭、非微粘結炭などの高炉用コークスの原料として供される石炭の全てを対象とすることができるが、特に、低い最高流動度（ＭＦ）を有する非微粘結炭を単独で、または数種類の非微粘結炭が配合された配合炭を対象とすることが現実的である。また、本発明で改質剤として用いるフェノチアジンなどの芳香環を有する１級もしくは２級のアミン系化合物は、その粒度について、特に規定するものではないが、効率的に改質したい場合には、粒径は細かく、例えば３ｍｍ以下とすることが好ましい。フェノチアジンなどの芳香環を有する１級もしくは２級のアミン系化合物の改質対象の石炭に対する配合量は、０．１質量％未満では効果が充分ではなく、１５質量％超えではコスト的に非常に高いものになってしまうため、０．１〜１５質量％が好ましい。種類の異なる２種以上の、芳香環を有する１級もしくは２級のアミン系化合物を混合して使用する場合には、それらの合計量が上記範囲にあればよい。
【００３７】
上述のように、フェノチアジンなどの芳香環を有する１級もしくは２級のアミン系化合物は粉末状にして添加してもよいが、添加する際の形態は特に制限されるものではない。例えば、タブレットに成形した状態で添加してもよく、溶剤などに溶解して溶液として添加してもよく、更に、スラリー状で添加してもよい。
【００３８】
以上説明したように、本発明によれば、フェノチアジンなどの芳香環を有する１級もしくは２級のアミン系化合物を石炭に添加するという簡単な方法で、コークス用原料として用いる石炭の流動性を、入手時とは異なる流動性、つまり入手時に比べて最高流動度（ＭＦ）の高い特性を有する石炭に改質することが実現でき、しかも、コークス炉でコークスを製造する際に合わせて改質することも可能であり、従来に比較して簡単且つ効率的に石炭の流動性を向上させ、且つ、高強度のコークスを製造することが実現される。
【実施例１】
【００３９】
フェノチアジンを添加して、石炭の流動性を改質した例を説明する。改質試験に供した２種の石炭（Ａ炭、Ｂ炭）の主な特性値を表１に示す。表１に示すように、Ａ炭は、最高流動度（logＭＦ）が１．０であって、このままでは高強度コークスの製造が不可能な低い流動度を有する低品位な石炭であり、Ｂ炭は、最高流動度（logＭＦ）が３．３の強粘結性を示す石炭である。尚、表１のイナート量は不活性成分量を示す。
【００４０】
【表１】
2014043545.tif 000003
【００４１】
フェノチアジン添加による石炭の流動性向上は、以下の手順で確認した。先ず、粒径２．０ｍｍ以下に粉砕した石炭と市販のフェノチアジン粉末とを混合し、石炭とフェノチアジンとの混合試料を作製した。このとき、石炭に対するフェノチアジン粉末の混合量は、石炭に対するフェノチアジンの質量比が１０質量％となるように調製した。この混合粉末を、JIS M8801のギーセラープラストメーター法で定められた所定の容器内に装入し、この混合粉末を装入した容器を、JIS M8801に基づいて３００℃に予熱した炉内に装入し、３℃／ｍｉｎで５５０℃まで昇温することによって、混合粉末を石炭の軟化溶融温度域に昇温した。この混合試料に対して、JIS M8801に準拠して石炭の最高流動度（logＭＦ）の測定を行った。
【００４２】
また、併せてフェノチアジンを混合しない単味炭（複数の銘柄を混合しない１銘柄の石炭）での最高流動度（logＭＦ）の測定も行った。また比較例として、フェノチアジンの代わりに、ポリエチレンテレフタレート粉末（ＰＥＴ）、ポリスチレン粉末（ＰＳ）、テレフタル酸ジメチル、ジベンゾチオフェン、4,4'-メチレンビス（2,6-ジ-tert-ブチルフェノール）、ジベンジルジスルフィド、アントロンをそれぞれ１０質量％となるように石炭に添加し、これらの混合試料についても、JIS M8801に準拠して石炭の最高流動度（logＭＦ）の測定を行った。測定結果を表２に示す。
【００４３】
【表２】
2014043545.tif 000004
【００４４】
表２に示すように、フェノチアジンを石炭に添加することで、Ａ炭及びＢ炭の何れにおいても流動性が著しく向上し、最高流動度（ＭＦ）が上昇することがわかった。このことは、原料石炭の最高流動度（ＭＦ）の大小に拘らず、フェノチアジン添加は最高流動度（ＭＦ）の向上に有効であることを示している。更に、低品位なＡ炭におけるフェノチアジン添加後の最高流動度（logＭＦ）は２．７であり、高強度コークス製造にとって適正な流動度であり、コークス化性が向上していることがわかった。
【００４５】
これに対して、フェノチアジンと同様に、分子内に芳香環構造を有するＰＥＴ、ＰＳ及びＰＥＴの構成単位物質であるテレフタル酸ジメチルの添加では、石炭の流動性が悪化する現象が認められた。また、分子内に芳香環及びヘテロ環双方を有するジベンゾチオフェンの添加では、流動性の変化はほとんどなく、流動性の向上効果は認められなかった。
【００４６】
上述したようにフェノチアジンは酸化防止剤として知られるが、酸化防止剤として一般的に有用されている4,4'-メチレンビス（2,6-ジ-tert-ブチルフェノール）、ジベンジルジスルフィド、及びアントロンの添加も、流動性の向上効果は認められなかった。
【００４７】
以上の結果から、フェノチアジンは石炭の流動性向上をもたらす効果のある物質であることがわかった。
【００４８】
フェノチアジン添加による石炭及び単味炭でのJIS M8801の試験結果の詳細な温度プロファイルを図１及び図２に示す。図１は、Ａ炭における温度と流動度との関係を示す図、図２は、Ｂ炭における温度と流動度との関係を示す図である。図１及び図２において、温度によって流動度は変化し、流動度の最高の値を最高流動度（ＭＦ）と定義する。後述する図３及び図４でも、最高流動度（ＭＦ）の定義は同一である。
【００４９】
図１によれば、単味炭のときには最高流動度（logＭＦ）が１．０であるＡ炭は、フェノチアジンの添加により、３７０℃付近から流動性を示し、４４０℃で最高流動度（logＭＦ）となり、最高流動度（logＭＦ）は２．７に達することが確認できた。また、図２によれば、単味炭のときには最高流動度（logＭＦ）が３．３であるＢ炭は、フェノチアジンの添加により、４２５℃で最高流動度（logＭＦ）となり、その値は３．９にまで向上した。
【００５０】
このように、本発明を適用することで、低品位の石炭の流動特性の向上のみならず、強粘結性を示す石炭に対しても流動性の向上効果が発現することがわかった。つまり、石炭へのフェノチアジン添加によって石炭の流動特性を改質できることが確認できた。
【実施例２】
【００５１】
芳香環を有する１級もしくは２級のアミン系化合物を添加して、石炭の流動性を改質した例を説明する。改質試験に供した石炭（Ｃ炭）の主な特性値を表３に示す。表３に示すように、Ｃ炭は、最高流動度（logＭＦ）が０．４である低品位な石炭である。
【００５２】
【表３】
2014043545.tif 000005
【００５３】
芳香環を有する１級もしくは２級のアミン系化合物の添加による石炭の流動性向上は、以下の手順で確認した。先ず、粒径２．０ｍｍ以下に粉砕した石炭と、芳香環を有する１級もしくは２級のアミン系化合物の一例として市販のカルバゾール粉末またはN-フェニル-1-ナフチルアミン粉末とを混合し、石炭と、芳香環を有する１級もしくは２級のアミン系化合物との混合試料を作製した。このとき、石炭に対する芳香環を有する１級もしくは２級のアミン系化合物の粉末の混合量は、芳香環を有する１級もしくは２級のアミン系化合物の石炭に対する質量比が１０質量％となるように調製した。この混合粉末を、JIS M8801のギーセラープラストメーター法で定められた所定の容器内に装入し、この混合粉末を装入した容器を、JIS M8801に基づいて３００℃に予熱した炉内に装入し、３℃／ｍｉｎで５５０℃まで昇温することによって、混合粉末を石炭の軟化溶融温度域に昇温した。この混合試料に対して、JIS M8801に準拠して石炭の最高流動度（logＭＦ）の測定を行った。
【００５４】
また、併せて芳香環を有する１級もしくは２級のアミン系化合物を混合しない単味炭での最高流動度（logＭＦ）の測定も行った。
【００５５】
また比較例として、芳香環を有する１級もしくは２級のアミン系化合物の代わりに、アクリジンを１０質量％となるように石炭に添加し、JIS M8801に準拠して石炭の最高流動度（logＭＦ）の測定を行った。測定結果を表４に示す。
【００５６】
【表４】
2014043545.tif 000006
【００５７】
表４に示すように、芳香環を有する１級もしくは２級のアミン系化合物（カルバゾール及びN-フェニル-1-ナフチルアミン）を石炭に添加することで、流動性が著しく向上し、最高流動度（ＭＦ）が上昇することがわかった。
【００５８】
これに対して、カルバゾールと同様に分子内に芳香環構造と窒素とを有しているが、窒素形態は１級アミンでも２級アミンでもない点でカルバゾールと異なるアクリジンの添加では、石炭の流動性は向上しなかった。前述した実施例１においても芳香環を有する１級もしくは２級のアミン系化合物以外の物質の添加では、流動性の向上効果は認められなかった。
【００５９】
以上の結果から、芳香環を有する１級もしくは２級のアミン系化合物は石炭の流動性向上をもたらす効果のある物質であることがわかった。
【００６０】
芳香環を有する１級もしくは２級のアミン系化合物の一つであるカルバゾール及びN-フェニル-1-ナフチルアミンの添加による石炭及び単味炭でのJIS M8801の試験結果の詳細な温度プロファイルを、それぞれ図３及び図４に示す。図３は、Ｃ炭における温度と流動度との関係をカルバゾールの添加の有無で比較して示す図で、図４は、Ｃ炭における温度と流動度との関係をN-フェニル-1-ナフチルアミンの添加の有無で比較して示す図である。
【００６１】
図３及び図４からも明らかなように、カルバゾール及びN-フェニル-1-ナフチルアミンを石炭に添加することで、最高流動度（logＭＦ）が格段に向上することがわかる。
【実施例３】
【００６２】
芳香環を有する１級もしくは２級のアミン系化合物を添加して、石炭の流動性を改質した例を説明する。改質試験にはＣ炭を用いた。Ｃ炭は、最高流動度（logＭＦ）が０．４であり、単独では高強度なコークスを製造することが困難な流動性の低い低品位な石炭である。
【００６３】
芳香環を有する１級もしくは２級のアミン系化合物の添加による石炭の流動性向上は、以下の手順で確認した。先ず、粒径２．０ｍｍ以下に粉砕した石炭と、芳香環を有する１級もしくは２級のアミン系化合物の一例として市販のフェノチアジン粉末またはカルバゾール粉末とを混合し、石炭と、芳香環を有する１級もしくは２級のアミン系化合物との混合試料を作製した。このとき、石炭に対する芳香環を有する１級もしくは２級のアミン系化合物の粉末の混合量は、芳香環を有する１級もしくは２級のアミン系化合物の石炭に対する質量比が０．２〜９質量％となるように調製した。
【００６４】
この混合粉末を、JIS M8801のギーセラープラストメーター法で定められた所定の容器内に装入し、この混合粉末を装入した容器を、JIS M8801に基づいて３００℃に予熱した炉内に装入し、３℃／ｍｉｎで５５０℃まで昇温することによって、混合粉末を石炭の軟化溶融温度域に昇温した。この混合試料に対して、JIS M8801に準拠して石炭の最高流動度（ＭＦ）の測定を行った。また、併せて芳香環を有する１級もしくは２級のアミン系化合物を混合しない単味炭のみでの最高流動度（ＭＦ）の測定も行った。
【００６５】
測定結果を図５及び図６に示す。図５は、フェノチアジンの添加量と最高流動度（ＭＦ）との関係を示す図で、図６は、カルバゾールの添加量と最高流動度（ＭＦ）との関係を示す図である。
【００６６】
また比較例として、芳香環を有する１級もしくは２級のアミン系化合物の代わりに、ハイドロキノンを０．２〜９質量％となるように石炭に添加し、JIS M8801に準拠して石炭の最高流動度（ＭＦ）の測定を行った。測定結果を図７に示す。図７は、ハイドロキノンの添加量と最高流動度（ＭＦ）との関係を示す図である。
【００６７】
図５及び図６に示すように、芳香環を有する１級もしくは２級のアミン系化合物（フェノチアジン及びカルバゾール）の添加は１質量％の添加で流動性が向上することがわかった。更に添加量を増やしていくことで、添加量に応じて流動性が著しく向上し、４質量％以上では急激に向上することがわかった。
【００６８】
これに対して、分子内に１級もしくは２級のアミン基をもたないハイドロキノンの添加では、石炭の流動性は向上しなかった。１質量％までの添加ではわずかに流動性を示すが、それ以上の添加では流動性を全く示さないことが判明した。ハイドロキノンだけでなく、前述した実施例１においても芳香環を有する１級もしくは２級のアミン系化合物以外の物質の添加では、流動性の向上効果は認められないことが示されている。
【００６９】
このように、本発明を適用することで、石炭に対して流動性の向上効果が発現することがわかった。つまり、芳香環を有する１級もしくは２級のアミン系化合物の石炭への添加によって石炭の流動特性を改質できることが確認できた。
【図１】
2014043545.tif 000007
【図２】
2014043545.tif 000008
【図３】
2014043545.tif 000009
【図４】
2014043545.tif 000010
【図５】
2014043545.tif 000011
【図６】
2014043545.tif 000012
【図７】
2014043545.tif 000013